(57)【要約】【課題】アルカリ現像液に耐性のない比較的安価なフレキシブルフィルムに対しても使用可能であり、さらに高解像の微細配線を可能とする感光性樹脂組成物およびそれを用いた透明導電性フィルムを提供する。【解決手段】この発明にかかる感光性樹脂組成物は、アクリロイル基の数が４以上あり、かつカプロラクトン変性したアクリルモノマー、光重合開始剤、部分けん化ポリビニルアルコール、水溶性ジアゾ架橋剤、および水分散Ａｇナノワイヤーを含有することを特徴とする。【選択図】なし【特許請求の範囲】
【請求項１】
アクリロイル基の数が４以上あり、かつカプロラクトン変性したアクリルモノマー、光重合開始剤、部分けん化ポリビニルアルコール、水溶性ジアゾ架橋剤、および水分散Ａｇナノワイヤーを含有することを特徴とする、感光性樹脂組成物。
【請求項２】
アクリロイル基の数が６以上あり、かつカプロラクトン変性したアクリルモノマー、光重合開始剤、部分けん化ポリビニルアルコール、水溶性ジアゾ架橋剤、および水分散Ａｇナノワイヤーを含有することを特徴とする、感光性樹脂組成物。
【請求項３】
ジペンタエリスリトール  カプロラクトン変性ヘキサアクリレート、光重合開始剤、部分けん化ポリビニルアルコール、水溶性ジアゾ架橋剤、および水分散Ａｇナノワイヤーを含有することを特徴とする、感光性樹脂組成物。
【請求項４】
請求項１ないし請求項３のいずれかに記載の感光性樹脂組成物を含有することを特徴とする透明導電性フィルム。
【発明の詳細な説明】
【技術分野】
【０００１】
この発明は、たとえば、有機ＥＬディスプレイ、液晶表示ディスプレイ、太陽電池等を製造するために用いられる感光性樹脂組成物およびそれを用いた透明導電性フィルムに関する。
【背景技術】
【０００２】
有機ＥＬディスプレイや液晶ディスプレイ、スマートフォンもしくはタブレットＰＣのタッチパネルおよび太陽電池などに用いられる電極には、光透過性の透明導電膜が利用されている。これら透明導電膜の種類としては、有機導電性ポリマー（たとえば、３，４−ポリエチレンジオキシチオフェン−ポリスチレンスルフォン酸、以下、ＰＥＤＯＴ／ＰＳＳという）を直接印刷する方法や錫ドープ酸化インジウム膜（ＩＴＯ膜）、酸化インジウムスズ（Ｉｎｄｉｕｍ  Ｔｉｎ  Ｏｘｉｄｅ）を利用する方法などが知られている。
【０００３】
このような、有機導電性ポリマーであるＰＥＤＯＴ／ＰＳＳは、粘度が低いために、高解像度で微細な電極を形成することが困難である問題があった。また、ＩＴＯ膜を用いる方法では、希少金属（レアメタル）であるインジウム（Ｉｎ）を利用しており、安定供給に対する課題があったり、コスト高になったりするといった問題があった。さらに、ＩＴＯ膜では、材料自体が脆いために、抵抗値を下げるために、ＩＴＯ膜を厚くした場合には、フレキシブル性が損なわれ、前記商品の実用化の妨げとなるといった問題があった。
【０００４】
このような、有機導電性ポリマーであるＰＥＤＯＴ／ＰＳＳやＩＴＯ膜等が有する課題を解決する方法として、感光性樹脂による導電性ナノワイヤーを利用する方法が知られている（特許文献１を参照）。
特許文献１に記載の感光性樹脂組成物は、以下の化学式１で表される化合物の少なくとも１種と、他の不飽和結合を有するモノマーと共重合してなるランダム共重合体、感光性化合物、およびナノワイヤー構造体を含有する感光性樹脂組成物である。この感光性樹脂液をフィルム化して、フォトリソグラフィ（紫外線による露光後、アルカリ液による現像）を行って透明導電膜を形成する方法である。
【０００５】
【化１】
2014202968.tif 000002
【先行技術文献】
【特許文献】
【０００６】
【特許文献１】特開２０１０−２５０１１０号公報
【発明の概要】
【発明が解決しようとする課題】
【０００７】
しかしながら、特許文献１に記載の感光性樹脂組成物では、アルカリ液による現像のため、アルカリ現像液に耐性のない安価なフレキシブルフィルム（たとえば、ＰＥＴ／ＰＥ、ＰＥＴ／ＥＶＡ、ＰＥＴ／Ｌ−ＬＤＰＥ）上への配線には、使用することが困難であるといった問題を有していた。
【０００８】
それゆえに、この発明の主たる目的は、アルカリ現像液に耐性のない比較的安価なフレキシブルフィルムに対しても使用可能であり、さらに高解像の微細配線を可能とする感光性樹脂組成物およびそれを用いた透明導電性フィルムを提供することである。
【課題を解決するための手段】
【０００９】
この発明にかかる感光性樹脂組成物は、アクリロイル基の数が４以上あり、かつカプロラクトン変性したアクリルモノマー、光重合開始剤、部分けん化ポリビニルアルコール、水溶性ジアゾ架橋剤、および水分散Ａｇナノワイヤーを含有することを特徴とする、感光性樹脂組成物である。
また、この発明にかかる感光性樹脂組成物は、アクリロイル基の数が６以上あり、かつカプロラクトン変性したアクリルモノマー、光重合開始剤、部分けん化ポリビニルアルコール、水溶性ジアゾ架橋剤、および水分散Ａｇナノワイヤーを含有することが好ましい。
さらに、この発明にかかる感光性樹脂組成物は、ジペンタエリスリトール  カプロラクトン変性ヘキサアクリレート、光重合開始剤、部分けん化ポリビニルアルコール、水溶性ジアゾ架橋剤、および水分散Ａｇナノワイヤーを含有することが好ましい。
この発明にかかる透明導電性フィルムは、本発明にかかる感光性樹脂組成物を含有することを特徴とする透明導電性フィルムである。
【００１０】
この発明にかかる感光性樹脂組成物によれば、アクリロイル基の数が４以上あり、かつカプロラクトン変性したアクリルモノマーを含有するのでフレキシブル性が発現され、柔軟性に富んだアクリル樹脂を得ることができる。また、このようなアクリル組成物と、部分けん化ポリビニルアルコールとを乳化する方法によって、紫外線露光後、水現像が可能となり、現像時の膨潤率が小さいことから、最小解像性として５０μｍファインラインとして解像することができる。また、この発明にかかる感光性樹脂組成物は、水現像が可能であることから、アルカリ現像液に耐性のない比較的安価なフレキシブルフィルムに対しても使用することができる。さらに、この発明にかかる感光性樹脂組成物には、Ａｇナノワイヤーを含有しているので、導電性が付与されることから、透明導電性フィルムに使用することができる。
また、この発明にかかる感光性樹脂組成物は、アクリロイル基の数が６以上あり、かつカプロラクトン変性したアクリルモノマー、特にこのアクリルモノマーがジペンタエリスリトール  カプロラクトン変性ヘキサアクリレートであると、現像時の膨潤率が極めて小さいため、最小解像性として２０μｍファインラインとして解像することができる。
この発明にかかる透明導電性フィルムによれば、この発明にかかる感光性樹脂組成物により形成されるので、高解像性である微細配線を可能とし、さらにフレキシブル性を発現させることができる。
【発明の効果】
【００１１】
この発明によれば、アルカリ現像液に耐性のない比較的安価なフレキシブルフィルムに対して使用可能であり、さらに高解像度の微細配線を可能とする感光性樹脂組成物およびそれを用いた透明導電性フィルムを提供する。
【００１２】
この発明の上述の目的、その他の目的、特徴および利点は、以下の発明を実施するための形態の説明から一層明らかとなろう。
【図面の簡単な説明】
【００１３】
【図１】Ａｇナノワイヤー分散液の添加量と表面抵抗（Ｒｓ）との関係を示す。
【発明を実施するための形態】
【００１４】
（感光性樹脂組成物）
本発明の一実施の形態における感光性樹脂組成物は、Ａｇナノワイヤー含有感光性樹脂組成物である。この感光性樹脂組成物は、アクリルモノマー、光重合開始剤、部分けん化ポリビニルアルコール、水溶性ジアゾ架橋剤および水分散Ａｇナノワイヤーを含有する。
【００１５】
アクリルモノマーとしては、４官能のペンタエリスリトール  カプロラクトン変性テトラアクリレート（ａ＝４，ｂ＝０）が使用できる。すなわち、これは、１分子内に４つのカプロラクトン基（−Ｃ＝Ｏ・ＣＨ２ＣＨ２ＣＨ２ＣＨ２ＣＨ２−Ｏ−）と４つのアクリロイル基（Ｈ2Ｏ＝ＣＨ−Ｃ（＝Ｏ）−）を含む。このカプロラクトン基は、アクリロイル基とペンタエリスリトール構造の中間に存在している。
【００１６】
本発明に用いられるアクリルモノマーとして、より好ましくは、下記の化学式２で表されるアクリルモノマーであって、６官能のジペンタエリスリトール  カプロラクトン付加アクリレート（ジペンタエリスリトール  カプロラクトン変性ヘキサアクリレート）が使用される。６官能のジペンタエリスリトール  カプロラクトン付加ヘキサアクリレートとしては、１分子内に２つのカプロラクトン基と６つのアクリロイル基（ａ＝２，ｂ＝４）を含むものと、３つのカプロラクトン基と６つのアクリロイル基（ａ＝３，ｂ＝３）と、６つのカプロラクトン基と６つのアクリロイル基（ａ＝６，ｂ＝０）の３種がある。また、上述された６官能のジペンタエリスリトール  カプロラクトン付加アクリレートに含有されるカプロラクトン基も、アクリロイル基とペンタエリスリトール構造の中間に存在している。
【００１７】
【化２】
2014202968.tif 000003
【００１８】
上記のアクリルモノマーは、カプロラクトン基が付加されているアクリルモノマーを使用するので、この感光性樹脂組成物を用いた透明導電性フィルムにおいてフレキシブル性・柔軟性を発現させることができる。また、６官能のジペンタエリスリトール  カプロラクトン変性ヘキサアクリレートを使用すると、この感光性樹脂組成物を用いた透明導電性フィルムにおいて高解像の発現させることができ、また、現像液に水を用いた場合にも膨潤せず、かつ、フレキシブル性を発現させることができる。
【００１９】
光重合開始剤としては、たとえば、２−ヒドロキシ−２−メチル−１−フェニル−プロパン−１−オン、あるいは１−ヒドロキシ−シクロヘキシル−フェニル−ケトン等の無黄変タイプを好ましく使用することができる。
【００２０】
部分けん化ポリビニルアルコールとしては、けん化度が、たとえば、８８ｍｏｌ％のものが用いられる。なお、けん化度は、８７〜８９ｍｏｌ％以下の範囲のものを用いることが好ましい。
また、部分けん化ポリビニルアルコールの水溶液は、たとえば、１５重量％のものが用いられ、１３〜１７重量％の範囲のものを用いることが好ましい。
【００２１】
水溶性ジアゾ架橋剤は、部分けん化ポリビニルアルコールと光架橋反応を起こして硬化させるために使用される。このジアゾ架橋剤は、部分けん化ポリビニルアルコールの重量比で、たとえば、１０重量％ものものが用いられ、８〜１２重量％の範囲のものを用いることが好ましい。
【００２２】
Ａｇナノワイヤーとしては、純水に分散したＡｇナノワイヤー水性分散液が利用できる。この水性分散液中のＡｇ濃度は０．５％であり、平均ワイヤ長が１５±５μｍであり、平均ワイヤ径が５０±１０ｎｍのものが使用される。Ａｇナノワイヤー水分散液の含有量は、２重量％ないし５０重量％の範囲内で使用することができ、好ましくは、５重量％ないし４０重量％である。この範囲とした場合、良好なフレキシブル性が発現され、かつ表面抵抗が４４Ω／□以上８４Ω／□以下の透明導電性フィルムを得ることができる。
【００２３】
（感光性樹脂組成物の製造方法）
次に、本発明にかかる感光性樹脂組成物の製造方法について説明する。
【００２４】
まず、紫外線硬化させるために、たとえば、アクリロイル基が４以上あり、かつ、カプロラクトン変性したアクリルモノマーに、光重合開始剤、あるいは光重合開始剤と光重合促進剤を溶解させる。なお、このアクリルモノマーには、化学式２で表されるアクリルモノマーであって、６官能のジペンタエリスリトール  カプロラクトン付加アクリレート（ジペンタエリスリトール  カプロラクトン変性ヘキサアクリレート）を好ましくは用いることができる。
【００２５】
また、光重合開始剤としては、たとえば、２−ヒドロキシ−２−メチル−１−フェニル−プロパン−１−オン、あるいは１−ヒドロキシ−シクロヘキシル−フェニル−ケトン等の無黄変タイプを好ましくは用いることができる。
【００２６】
こうして得られた反応性アクリル組成物と、所望のけん化度の部分けん化ポリビニルアルコール（ＰＶＡ）の粉末を純水に溶解させたポバール水溶液をホモミキサーによって乳化させた材料を使用する。ホモミキサーなどで乳化することにより、アクリルモノマーの微小な液滴の外周に水溶性のポリビニルアルコール層が形成される。
【００２７】
この部分けん化ポリビニルアルコールとしては、けん化度が、たとえば、８８ｍｏｌ％のものが用いられる。なお、けん化度は、８７〜８９ｍｏｌ％の範囲のものを用いることが好ましい。
また、部分けん化ポリビニルアルコールの水溶液は、たとえば、１５重量％のものが用いられ、１３〜１７重量％の範囲のものを用いることが好ましい。
【００２８】
そして、部分けん化ポリビニルアルコールと紫外線露光で光架橋反応する水溶性ジアゾ樹脂化合物を添加する。この水溶性ジアゾ樹脂化合物を添加させることで、現像しない部分を水に不溶化させることができる。このジアゾ架橋剤は、部分けん化ポリビニルアルコールの重量比で、たとえば、１０重量％ものものが用いられ、８〜１２重量％の範囲のものを用いることが好ましい。
【００２９】
次に、この感光性の乳化分散液、水溶性ジアゾ樹脂に対して、添加、分散可能である水分散Ａｇナノワイヤーが添加される。これに用いる水分散Ａｇナノワイヤーとしては、純水に分散したＡｇナノワイヤー水性分散液が利用できる。たとえば、この水性分散液中のＡｇ濃度は０．５％であり、平均ワイヤ長は、１５±５μｍ、平均ワイヤ径は、５０±１０ｎｍのである。また、この水分散Ａｇナノワイヤーの含有量は、２重量％ないし５０重量％であり、好ましくは、５重量％ないし４０重量％である。この範囲とした場合、良好なフレキシブル性が発現され、かつ表面抵抗が４４Ω／□以上８４Ω／□以下の透明導電性フィルムを得ることができる。
このような水分散Ａｇナノワイヤーとしては、たとえば、Ｔ−ＹＰ８０８（星光ＰＭＣ株式会社製）が使用される。
このようにして、本発明にかかる感光性樹脂組成物が得られる。
【００３０】
上述のようにして得られた本発明にかかる感光性樹脂組成物を用いて、たとえば、ＰＥＴ上に塗工して、水分を乾燥させることで、透明導電性フィルムが得られる。なお、透明導電性フィルムに対するＡｇ比率は、０．０２５重量％以上０．２重量％以下が好ましい。
【００３１】
本発明にかかる感光性樹脂組成物によれば、この感光性樹脂組成物を作製する際に、上述したように、反応性アクリル組成物と、部分けん化ポリビニルアルコール（ＰＶＡ）の粉末を純水に溶解させたポバール水溶液とをホモミキサーによって乳化することにより、アクリルモノマーの微小な液滴の外周に水溶性のポリビニルアルコール層が形成される。したがって、このように、アクリルモノマーと部分けん化ポリビニルアルコールとを乳化する方法によって、紫外線露光後、水現像が可能となり、現像時の膨潤率が小さいことから、たとえば、この感光性樹脂組成物をＰＥＴ上に塗工することで、５０μｍファインライン、あるいは２０μｍファインラインといった高解像の微細配線を形成することが可能となる。
【００３２】
また、この発明にかかる感光性樹脂組成物によれば、上述したように水現像が可能であることから、アルカリ現像液に耐性のない比較的安価なフレキシブルフィルム（たとえば、ＰＥＴ／ＰＥ、ＰＥＴ／ＥＶＡ、ＰＥＴ／Ｌ−ＬＤＰＥ）に対しても使用することができる。
【００３３】
また、本発明にかかる感光性樹脂組成物によれば、含有するアクリルモノマーとして、４官能のペンタエリスリトール  カプロラクトン変性テトラアクリレート、好ましくは、６官能のジペンタエリスリトール  カプロラクトン変性ヘキサアクリレートを用いているので、ジペンタエリスリトール骨格に、カプロラクトン基を付加させることで、フレキシブル性が発現され、柔軟性に富んだ感光性樹脂組成物を得ることができる。
【００３４】
さらに、この発明にかかる感光性樹脂組成物は、Ａｇナノワイヤーの含有によって、導電性が付与されるため、透明導電膜として機能する透明導電性フィルムに使用することができる。したがって、この発明にかかる透明導電性フィルムは、有機ＥＬディスプレイや液晶ディスプレイを用いたタッチパネル、スマートフォン、タブレットＰＣおよび太陽電池として利用することができることから、産業上有益であり、かつ、地球環境に優しい材料である。
【００３５】
（実験例）
次に、この発明に基づいて実施した実験例について説明する。
【００３６】
（実験例１）
実験例１では、表１に示すように、アクリルモノマーの種類を変化させた。
そして、以下のようにして感光性樹脂組成物を作製し、これを評価した。
【００３７】
【表１】
2014202968.tif 000004
【００３８】
まず、けん化度８８ｍｏｌ％の部分けん化ポリビニルアルコールの粉末を純水に溶解して１５重量％の水溶液を作製した。次に、予め準備した各試料番号に対応するアクリルモノマーに光重合開始剤を１重量％になるように溶解した。そして、部分けん化ポリビニルアルコール１５重量％水溶液と、光重合開始剤を溶解したアクリルモノマーを６４：３６重量％の比率で混合して、ホモミキサーによって高速撹拌（５０００ｒｐｍ）し、乳化組成物を作製した。これに、部分けん化ポリビニルアルコールと架橋反応するジアゾ架橋剤を部分けん化ポリビニルアルコールの重量比において１０重量％で加えて、感光性樹脂組成を調整した。
【００３９】
次に、この溶液に、Ａｇ濃度が０．５％のＡｇナノワイヤー水分散液（平均ワイヤ長が１５±５μｍ、平均ワイヤ径が５０±１０μｍ）を、１０重量％混合し、Ａｇナノワイヤーが含有する感光性樹脂組成物を作製した。
【００４０】
表１に示すように、準備したアクリルモノマーには、アクリロイル基の数により、３官能のトリメチロールプロパン  トリアクリレート（試料番号１−１），ペンタエリスリトール  トリアクリレート（試料番号１−２）、４官能のペンタエリスリトール  テトラアクリレート（試料番号１−３），ペンタエリスリトール  カプロラクトン変性テトラアクリレート（試料番号１−４）、６官能のジペンタエリスリトール  ヘキサアクリレート（試料番号１−５），ジペンタエリスリトール  カプロラクトン変性ヘキサアクリレート（試料番号１−６，１−７，１−８）、を用いた。
【００４１】
すなわち、試料番号１−１および試料番号１−２のアクリルモノマーは、１分子内にカプロラクトン基を含有せず、３つのアクリロイル基を含有する。試料番号１−３のアクリルモノマーは、１分子内にカプロラクトン基を含有せず、４つのアクリロイル基を含有する。試料番号１−４のアクリルモノマーは、１分子内に４つのカプロラクトン基と４つのアクリロイル基を含有する。試料番号１−５のアクリルモノマーは、１分子内にカプロラクトン基を含有せず、６つのアクリロイル基を含有する（化学式２において、ａ＝０，ｂ＝６に対応）。試料番号１−６のアクリルモノマーは、１分子内に２つのカプロラクトン基と６つのアクリロイル基を含有する（化学式２において、ａ＝２，ｂ＝４に対応）。試料番号１−７のアクリルモノマーは、１分子内に３つのカプロラクトン基と６つのアクリロイル基を含有する（化学式２において、ａ＝３，ｂ＝３に対応）。試料番号１−８のアクリルモノマーは、１分子内に６つのカプロラクトン基と６つのアクリロイル基を含有する（化学式２において、ａ＝６，ｂ＝０に対応）。
【００４２】
光重合開始剤としては、たとえば、２−ヒドロキシ−２−メチル−１−フェニル−プロパン−１−オンや、１−ヒドロキシ−シクロヘキシル−フェニル−ケトンなどの無黄変タイプを好ましく使用できる。本実験例では、前者の２−ヒドロキシ−２−メチル−１−フェニル−プロパン−１−オンを使用した。
【００４３】
このようにして得られた各試料番号の感光性樹脂組成物をＰＥＴ上に塗工して、水分を乾燥させて、各試料番号に対する透明導電性フィルムが作製された。
【００４４】
（評価）
得られた透明導電性フィルムについて、膨潤率、フレキシブル性および解像性を以下の方法で評価した。
【００４５】
（膨潤率）
乾燥厚２０μｍのフィルム試験片（２ｉｎｃｈ□）を１０００ｍＪ／ｃｍ2で露光・硬化した後、現像液（水）について、その面積拡大率を、膨潤率とした。この膨潤率は、小さければ小さいほど、高解像性となりうる指標である。
【００４６】
（フレキシブル性）
上記２ｉｎｃｈ□の露光後の硬化試験片を３点曲げ試験で湾曲させ、中央部を５ｍｍまで湾曲させても割れない場合はフレキシブル性が良好であると判断し、これを「○」で示した。さらに、１０ｍｍまで割れないものを優良であると判断し、これを「◎」で示した。一方、５ｍｍの湾曲で割れたり、ひびが入ったりしている場合は不良であると判断し、これを「×」で示した。３点曲げ試験は、ＪＩＳＲ１６０１に準拠した。すなわち、今回行った３点曲げ試験は、セラミックの三点曲げの規格であり、試験片の厚みまで規格通りにできないが、概ねＪＩＳＲ１６０１に準拠して、３点曲げ試験を行った。
【００４７】
（解像性）
ライン幅（１００μｍ，５０μｍ，２０μｍ）の異なるフィルム原版を用いて露光し、現像された透明導電膜の解像性を確認した。確認する方法は、透明導電膜のパターンを観察し、透明導電膜のストライプ状のパターンがそのライン間のスペースにおいて繋がっておらず、かつ、ラインが分断されていない場合、これを「○」で示し、他方、透明導電膜のパターンにおいて断絶箇所が発見されたり、隣のラインと繋がっていたりする場合には、不良とし、これを「×」で示した。
以上の実験により得られた評価結果を表１に示す。
【００４８】
結果、試料番号１−４，１−６，１−７，１−８の透明導電性フィルムでは、アクリロイル基が４つ以上あり、かつ、カプロラクトン変性したアクリルモノマーを使用することで、膨潤率が小さく、かつ、フレキシブル性を有していることがわかる。また、このとき、最小の解像性としては、５０μｍのファインラインまで確認された。
さらに、試料番号１−６，１−７，１−８の透明導電性フィルムでは、アクリロイル基の数が６つ以上あり、かつ、カプロラクトン変性したアクリルモノマーを使用することで、膨潤率が極めて小さく、かつ、フレキシブル性がさらに優れていることがわかる。また、このとき、最小の解像性としては、２０μｍのファインラインまで確認された。
【００４９】
一方、試料番号１−１，１−２，１−３，１−５の透明導電性フィルムでは、いずれも、解像性の評価では１００μｍは確認できたものの、カプロラクトン変性ではないか、あるいは、アクリロイル基の数が３つ以下のため、良好なフレキシブル性やより高解像性を有する透明導電性フィルムが得られないことが確認できた。
【００５０】
（実験例２）
実験例２では、表２に示すように、Ａｇナノワイヤーの水分散液の添加量を変化させた。
そして、以下のようにして感光性樹脂組成物を作製し、これを評価した。
【００５１】
【表２】
2014202968.tif 000005
【００５２】
まず、けん化度８８ｍｏｌ％の部分けん化ポリビニルアルコールの粉末を純水に溶解して１５重量％の水溶液を作製した。予め準備したアクリルモノマーには、実験例１の結果より、試験番号１−８の６官能  ジペンタエリスリトール  カプロラクトン変性ヘキサアクリレート（化学式２において、ａ＝６，ｂ＝０）を用いた。これに光重合開始剤を１重量％になるように溶解し、部分けん化ポリビニルアルコール１５重量％の水溶液と光重合開始剤を溶解したアクリルモノマーを６４：３６重量％の比率で混合して、ホモミキサーによって高速撹拌（５０００ｒｐｍ）し、乳化組成物を作製した。これに、部分けん化ポリビニルアルコールと架橋反応するジアゾ架橋剤を、部分けん化ポリビニルアルコールの重量比において１０重量％で加えて、感光性樹脂組成物を作製した。なお、光重合開始剤は、実験例１と同一とした。
【００５３】
次に、この溶液に、Ａｇ濃度が０．５％のＡｇナノワイヤー水分散液（平均ワイヤ長が１５±５μｍ、平均ワイヤ径が５０±１０μｍ）を、含有量が２、５、１０、２０、３０、４０および５０重量％となるように添加量を調合し、Ａｇナノワイヤーを含有する感光性樹脂組成物を作製した。この感光性樹脂組成物をＰＥＴ上に塗工して、水分を乾燥させて、乾燥厚２０μｍの透明導電性フィルムを作製した。
【００５４】
（評価）
得られた透明導電性フィルムについて、実験例１と同様に、膨潤率、フレキシブル性および解像性を評価し、さらに、表面抵抗を、評価した。膨潤率、フレキシブル性および解像性の評価方法や判断基準は、実験例１と同様であるので、説明を省略する。
【００５５】
（表面抵抗）
表面抵抗は、一様の厚さを持つ薄い膜の抵抗を表す方法である。たとえば、ドーピングを行った半導体（たとえば、シリコンや多結晶シリコン）で使用される。このシート抵抗は、金属配線を形成する前の半導体起案の抵抗値を測る際等に使用される。本実験例においては、四端子法（三菱化学製ロレスタ；ＪＩＳ  Ｋ  ７１９４準拠：導電性プラスチックの４探針法による抵抗率試験方法）により計測した。以上の実験より行った評価結果を表２に示す。
【００５６】
結果、試料番号２−２，２−３，２−４では、フレキシブル性は優良であり、また、試料番号２−５，２−６では、フレキシブル性は、良好であった。また、試料番号２−２，２−３，２−４，２−５，２−６は、表面抵抗（Ｒｓ）についても４４Ω／□以上８４Ω／□以下であり問題なかった。
したがって、Ａｇナノワイヤー水分散液の含有量としては５重量％以上４０重量％以下が好ましい。
参考として、図１に、Ａｇナノワイヤー分散液の添加量と表面抵抗（Ｒｓ）との関係を示す。図１によると、Ａｇ比率が高くなるほど、表面抵抗（Ｒｓ）が低下することがわかる。
【００５７】
一方、試料番号２−１では、低膨潤率で、フレキシブル性に優れるが、Ａｇの含有量が少ないため、表面抵抗（Ｒｓ）は、１５０Ω／□であり高い。また、試料番号２−７では、Ａｇの含有量が多いため、表面抵抗は４０Ω／□であり問題ないが、フレキシブル性について、４ｍｍまで湾曲しても割れないことから、「△」で示した。
【００５８】
なお、本発明は上記の実施形態に限定されるものではなく、要旨を逸脱しない範囲において種々の変形が可能である。
【図１】
2014202968.tif 000006